(57)【要約】【課題】気泡の噛み込み等が生じることが効果的に防止され品質が高く、また表面に汚れが付着しづらいレンズを容易に製造できる方法を提供すること。【解決手段】カメラ部１６を備えた携帯端末機器１７の該カメラ部１６に装着するレンズ１の製造方法である。平坦な硬質面１３を有し且つ水平に設置された基台１０における該硬質面１３上に、２５℃における粘度が３００ｍＰａ・ｓ以上２０００ｍＰａ・ｓ以下である硬化性オルガノポリシロキサン組成物１４を供給して、硬質面１３上に硬化性オルガノポリシロキサン組成物１４からなる凸状の曲面体を形成する工程と；前記曲面体を硬化させてレンズ１を得る工程と；レンズ１を硬質面１３から除去する工程と、を備える。前記曲面体を硬質面１３上のみに形成する。【選択図】図２
2019148720.tif 000002
【特許請求の範囲】
【請求項１】
カメラ部を備えた携帯端末機器の該カメラ部に装着するレンズの製造方法であって、
平坦な硬質面を有し且つ水平に設置された基台における該硬質面上に、２５℃における粘度が３００ｍＰａ・ｓ以上２０００ｍＰａ・ｓ以下である硬化性オルガノポリシロキサン組成物を供給して、該硬質面上に該硬化性オルガノポリシロキサン組成物からなる凸状の曲面体を形成する工程と、
前記曲面体を硬化させてレンズを得る工程と、
前記レンズを前記硬質面から除去する工程と、を備え、
前記曲面体を前記硬質面上のみに形成する、レンズの製造方法。
【請求項２】
前記硬化性オルガノポリシロキサン組成物が、反応性オルガノポリシロキサンと硬化剤との混合物である請求項１に記載の製造方法。
【請求項３】
前記反応性オルガノポリシロキサンと前記硬化剤との質量比（硬化剤／反応性オルガノポリシロキサン）が１／１００以上２０／１００以下である請求項２に記載の製造方法。
【請求項４】
前記反応性オルガノポリシロキサンの２５℃における粘度が５００ｍＰａ・ｓ以上３０００ｍＰａ・ｓ以下である請求項２又は３に記載の製造方法。
【請求項５】
前記反応性オルガノポリシロキサンが縮合型である請求項２ないし４のいずれか一項に記載の製造方法。
【請求項６】
前記硬質面が、硬化オルガノポリシロキサン組成物に対して易剥離性を有する樹脂からなる請求項１ないし５のいずれか一項に記載の製造方法。
【請求項７】
前記硬質面の全域を満たすように前記硬化性オルガノポリシロキサン組成物を供給する請求項１ないし６のいずれか一項に記載の製造方法。
【請求項８】
前記曲面体を硬化させる温度が８０℃以下である請求項１ないし７のいずれか一項に記載の製造方法。
【請求項９】
カメラ部を備えた携帯端末機器の該カメラ部に、硬化オルガノポリシロキサン組成物からなるレンズを、該硬化オルガノポリシロキサン組成物の粘着性を利用して装着し、
前記レンズが装着された前記携帯端末機器によって人体の表面を撮影し、
撮影された像に基づき人体の前記表面をその状態に応じて分類する、人体の表面の状態の分類方法。
【請求項１０】
前記カメラ部の中心から３ｃｍ以内の距離に光源を備える前記携帯端末機器を用いる、請求項９に記載の分類方法。
【請求項１１】
前記レンズのうち前記カメラ部より最も離れた位置から人体の前記表面までの距離を１０ｃｍ以下に設定して撮影を行う請求項９又は１０に記載の分類方法。
【請求項１２】
人体の前記表面を撮影した後、撮影によって得られた画像の電子データを、電気通信回線を介して他の電子情報処理装置に送信し、該電子データを最終的に受信した電子情報処理装置において、該電子データを、過去に蓄積された同一人又は他人に係る画像の電子データと比較し、その結果に基づき人体の前記表面の状態を決定する、請求項９ないし１１のいずれか一項に記載の分類方法。
【請求項１３】
カメラ部を備えた携帯端末機器の該カメラ部に、硬化オルガノポリシロキサン組成物からなるレンズを、該硬化オルガノポリシロキサン組成物の粘着性を利用して装着し、
前記レンズが装着された前記携帯端末機器によって人体の表面を撮影し、
撮影された像に基づき、人体の表面に施す剤の効果を評価する、剤評価方法。
【請求項１４】
剤を施す前又は後に人体の前記表面を撮影する、請求項１３に記載の剤評価方法。
【請求項１５】
カメラ部を備えた携帯端末機器の該カメラ部に、硬化オルガノポリシロキサン組成物からなるレンズが、該硬化オルガノポリシロキサン組成物の粘着性を利用して装着されており、
前記レンズが装着された前記携帯端末機器によって人体の表面が撮影可能になっており、
撮影された像に基づき、人体の前記表面に施す剤の効果を、前記携帯端末機器に備えられたアプリケーション又は電気通信回線を介して該携帯端末機器に接続された他の電子情報処理装置によって評価可能になっており、
評価結果を、前記携帯端末機器の表示部に表示するように構成されている剤評価システム。
【請求項１６】
カメラ部を備えた携帯端末機器の該カメラ部に、硬化オルガノポリシロキサン組成物からなるレンズが、該硬化オルガノポリシロキサン組成物の粘着性を利用して装着されており、
前記レンズが装着された前記携帯端末機器によって人体の表面が撮影可能になっており、
撮影された像に基づき、人体の前記表面に施すべき剤を、前記携帯端末機器に備えられたアプリケーション又は電気通信回線を介して該携帯端末機器に接続された他の電子情報処理装置によって選定可能になっており、
選定された剤を、前記携帯端末機器の表示部に表示するように構成されている剤選定システム。
【発明の詳細な説明】
【技術分野】
【０００１】
本発明はレンズの製造方法に関する。
【背景技術】
【０００２】
型を使わない安価な方法で光学レンズを製造する技術が知られている。例えば非特許文献１には、ポリシロキサンの液滴を基板上に滴下し、基板を上下反転させて液滴を垂下させた状態で硬化させることでレンズを製造する方法が記載されている。
【０００３】
非特許文献２には、特許文献１と同様にポリシロキサンを用い、インクジェット印刷の技術によって、予備加熱された基板上にポリシロキサンの液滴を形成し、これを硬化させることでレンズを製造する方法が記載されている。
【先行技術文献】
【非特許文献】
【０００４】
【非特許文献１】Biomed. Opt. E., Vol. 5, No. 5, p. 1626-1635(2014)
【非特許文献２】J. Biomed. Opt., Vol. 20, No. 4, p. 047005-1 - 047005-6(2015)
【発明の概要】
【発明が解決しようとする課題】
【０００５】
非特許文献１及び２に記載の技術によれば、比較的簡便にレンズを製造することができる。しかし、レンズの原料として用いられるポリシロキサンの粘度が比較的高いことに起因して品質の高いレンズが製造できない場合や、レンズの表面に汚れが付着しやすくなる場合がある。
【０００６】
したがって本発明の課題は、前述した従来技術が有する欠点を解消し得るレンズの製造方法を提供することにある。
【課題を解決するための手段】
【０００７】
本発明は、カメラ部を備えた携帯端末機器の該カメラ部に装着するレンズの製造方法であって、
平坦な硬質面を有し且つ水平に設置された基台における該硬質面上に、２５℃における粘度が３００ｍＰａ・ｓ以上２０００ｍＰａ・ｓ以下である硬化性オルガノポリシロキサン組成物を供給して、該硬質面上に該硬化性オルガノポリシロキサン組成物からなる凸状の曲面体を形成する工程と、
前記曲面体を硬化させてレンズを得る工程と、
前記レンズを前記硬質面から除去する工程と、を備え、
前記曲面体を前記硬質面上のみに形成する、レンズの製造方法を提供するものである。
【０００８】
また本発明は、カメラ部を備えた携帯端末機器の該カメラ部に、硬化オルガノポリシロキサン組成物からなるレンズを、該硬化オルガノポリシロキサン組成物の粘着性を利用して装着し、
前記レンズが装着された前記携帯端末機器によって人体の表面を撮影し、
撮影された像に基づき、人体の表面に施す剤の種類を選定する、剤選定方法を提供するものである。
【０００９】
更に本発明は、カメラ部を備えた携帯端末機器の該カメラ部に、硬化オルガノポリシロキサン組成物からなるレンズを、該硬化オルガノポリシロキサン組成物の粘着性を利用して装着し、
前記レンズが装着された前記携帯端末機器によって人体の表面を撮影し、
撮影された像に基づき、人体の表面に施す剤の効果を評価する、剤評価方法を提供するものである。
【００１０】
更に本発明は、カメラ部を備えた携帯端末機器の該カメラ部に、硬化オルガノポリシロキサン組成物からなるレンズが、該硬化オルガノポリシロキサン組成物の粘着性を利用して装着されており、
前記レンズが装着された前記携帯端末機器によって人体の表面が撮影可能になっており、
撮影された像に基づき、人体の前記表面に施す剤の効果を、前記携帯端末機器に備えられたアプリケーション又は電気通信回線を介して該携帯端末機器に接続された他の電子情報処理装置によって評価可能になっており、
評価結果を、前記携帯端末機器の表示部に表示するように構成されている剤評価システムを提供するものである。
【００１１】
更に本発明は、カメラ部を備えた携帯端末機器の該カメラ部に、硬化オルガノポリシロキサン組成物からなるレンズが、該硬化オルガノポリシロキサン組成物の粘着性を利用して装着されており、
前記レンズが装着された前記携帯端末機器によって人体の表面が撮影可能になっており、
撮影された像に基づき、人体の前記表面に施すべき剤を、前記携帯端末機器に備えられたアプリケーション又は電気通信回線を介して該携帯端末機器に接続された他の電子情報処理装置によって選定可能になっており、
選定された剤を、前記携帯端末機器の表示部に表示するように構成されている剤選定システムを提供するものである。
【発明の効果】
【００１２】
本発明によれば、気泡の噛み込み等が生じることが効果的に防止され品質が高く、また表面に汚れが付着しづらいレンズを容易に製造できる。
【図面の簡単な説明】
【００１３】
【図１】図１は、本発明の方法に従って製造されるレンズの一実施形態を示す断面図である。
【図２】図２（ａ）ないし（ｄ）は、本発明の製造方法の一実施形態を順次示す工程図である。
【図３】図３は、本発明のレンズを携帯端末機器のカメラ部に装着する様子を示す図である。
【図４】図４は、本発明のレンズがレンズ部に装着された携帯端末機器を用いて人体の表面を撮影する様子を示す図である。
【図５】図５は、図４に示す携帯端末機器を用い、光源を点灯させた状態で、人体の表面を撮影する様子を示す図である。
【発明を実施するための形態】
【００１４】
以下本発明を、その好ましい実施形態に基づき図面を参照しながら説明する。図１には本発明の製造の対象となるレンズの一実施形態が示されている。同図に示すレンズ１は凸曲面部２と平面部３とからなる平凸レンズである。レンズ１はその平面視において円形をしている。レンズ１は主としてシリコーン樹脂から構成されており、可視光の波長領域において光学的に透明な物体である。主としてシリコーン樹脂から構成されていることに起因して、レンズ１は変形可能な柔軟な性状を有する。また、主としてシリコーン樹脂から構成されていることに起因して、レンズ１は粘着性を有し、それによって接着剤を用いなくてもガラス等の硬質面に接着可能になっている。
【００１５】
レンズ１の直径Ｄ（図１参照）は、後述するとおり、レンズ１を、カメラ部を備えた携帯端末機器の該カメラ部に容易に装着できるようにする観点から、３ｍｍ以上であることが好ましく、４ｍｍ以上であることがより好ましく、５ｍｍ以上であることが更に好ましく、６ｍｍ以上であることが一層好ましい。また、２５ｍｍ以下であることが好ましく、２０ｍｍ以下であることがより好ましく、１５ｍｍ以下であることが更に好ましく、１０ｍｍ以下であることが一層好ましい。レンズ１の厚みＴ（図１参照）は、レンズ１に十分な倍率を付与する観点から、０．２ｍｍ以上であることが好ましく、０．５ｍｍ以上であることが更に好ましく、０．８ｍｍ以上であることが一層好ましい。また、５ｍｍ以下であることが好ましく、３ｍｍ以下であることが更に好ましく、２ｍｍ以下であることが一層好ましい。同様の観点から、直径Ｄに対する厚みＴの比率であるＴ／Ｄの値は、０．０５以上であることが好ましく、０．０８以上であることが更に好ましく、０．１以上であることが一層好ましい。また、０．８以下であることが好ましく、０．４以下であることが更に好ましく、０．２以下であることが一層好ましい。
【００１６】
図１に示すレンズは好適には図２（ａ）ないし（ｄ）に示す工程を備えた方法によって製造される。本製造方法は、図２（ａ）ないし（ｄ）に示すとおり、（ａ）基台を準備する工程、（ｂ）レンズの原料を供給する工程、（ｃ）原料を硬化させてレンズを製造する工程、及び（ｄ）レンズを基台から除去する工程、の４工程に大別される。以下、各工程について説明する。
【００１７】
先ず図２（ａ）に示すとおり、基台１０を用意する。基台１０は、平坦な水平面１１を有する台座１２上に載置される。基台１０は、その平面視での形状が、カメラ部を備えた携帯端末機器の該カメラ部におけるレンズの装着部位の形状に対応していることが好ましい。図２（ａ）には平面視して円形である板状体の形状を有する基台１０が示されている。基台１０の厚みはほぼ一定になっている。基台１０の２つの板面はいずれも平坦であり、互いに平行になっている。２つの板面はいずれも硬質面になっている。硬質面とは、ロックウェル硬さ（ＪＩＳ  Ｋ  ７２０２−２）が、ＨＲＲ７０以上である硬さを有する面のことである。また平坦とは、ＪＩＳ  Ｂ０６０１−２００１に規定される表面粗さＲａが１００μｍ以下であることをいう。
【００１８】
レンズ１を、カメラ部を備えた携帯端末機器の該カメラ部に容易に装着できるようにする観点から、基台１０の平面視での直径は、３ｍｍ以上であることが好ましく、４ｍｍ以上であることが更に好ましく、６ｍｍ以上であることが一層好ましい。また２０ｍｍ以下であることが好ましく、１５ｍｍ以下であることがより好ましく、１２ｍｍ以下であることが更に好ましく、１０ｍｍ以下であることが一層好ましい。
【００１９】
硬質面である基台１０の板面は、硬化性オルガノポリシロキサン組成物に対して易剥離性を有することが好ましい。この観点から、基台１０は、硬化性オルガノポリシロキサン組成物に対して易剥離性を有するガラス、鉄及び樹脂などからなることが好ましく、これらの中でも、硬化性オルガノポリシロキサン組成物に対して易剥離性を有する樹脂からなることがより好ましい。そのような樹脂としては、例えばポリエチレン、ポリプロピレン及びポリエチレンテレフタレートなどが挙げられる。これらの樹脂は、１種を単独で用いることができ、あるいは２種以上を組み合わせて用いることができる。ポリエチレンとしては、低密度ポリエチレン、高密度ポリエチレン及び線状低密度ポリエチレンのいずれを用いることができる。また、ポリエチレンとして、α−オレフィンを共重合成分として含む共重合体を用いることもできる。「易剥離性を有する」とは、基台１０の板面に形成されたレンズ１に損傷を与えることなく、レンズ１を該板面から剥離できることをいう。
【００２０】
台座１２上に基台１０が設置された状態においては、基台１０の上面１３は水平な状態になっている。この状態下、図２（ｂ）に示すとおり、上面１３に硬化性オルガノポリシロキサン組成物１４を供給する。組成物１４の供給は図２（ｂ）に示すとおり該組成物１４を液滴の状態で行うことが好ましい。この目的のために、組成物１４の供給には各種の滴下手段１５を用いることができる。上面１３への組成物１４の供給によって、該上面１３には組成物１４からなる凸状の曲面体（図示せず）が形成される。
【００２１】
前記の組成物１４は、その粘度が調整されたものであることによって特徴付けられる。詳細には、組成物１４は、２５℃における粘度が、比較的低粘度である３００ｍＰａ・ｓ以上２０００ｍＰａ・ｓ以下の範囲となっている。この範囲の粘度を有する組成物１４を用いることで、該組成物１４を上面１３上に滴下して曲面体を形成するときに、気泡の噛み込み等に起因する欠陥が該曲面体中に生じづらくなる。また、得られたレンズ１の表面に指紋等に起因する汚れが付着しづらくなる。この利点を一層顕著なものとする観点から、組成物１４の２５℃における粘度は、４００ｍＰａ・ｓ以上であることが好ましく、４５０ｍＰａ・ｓ以上であることが更に好ましい。また、組成物１４は、２５℃における粘度が１０００ｍＰａ・ｓ以下であることが好ましく、５５０ｍＰａ・ｓ以下であることが更に好ましい。特に、組成物１４は、２５℃における粘度が、４００ｍＰａ・ｓ以上１０００ｍＰａ・ｓ以下であることが好ましく、４５０ｍＰａ・ｓ以上７００ｍＰａ・ｓ以下であることが更に好ましい。
【００２２】
組成物１４の粘度は、組成物を構成する成分の混合を開始した直後の粘度のことである。各成分の混合を開始することで組成物１４の粘度は徐々に上昇するが、標準的な周囲環境（例えば２０℃、６５％ＲＨ）においては、混合開始から約２時間程度であれば、粘度の大幅な上昇は観察されない。組成物１４の粘度はＪＩＳ  Ｋ  ６２４９の回転粘度による方法によって測定される。
【００２３】
組成物１４としては、例えば反応性オルガノポリシロキサンと硬化剤との混合物を用いることができる。このような組成を有する組成物１４を用いることで、気泡の噛み込み等が一層生じづらく、またレンズの表面に汚れが一層付着しづらくなる。反応性オルガノポリシロキサンとしては、縮合反応又は付加反応によって架橋するタイプのものを用いることができる。いずれのタイプの反応性オルガノポリシロキサンを用いる場合であっても、該反応性オルガノポリシロキサンにおける有機基は、好ましくは１価の置換又は非置換の炭化水素基であり、メチル基、エチル基、プロピル基、ブチル基、ヘキシル基、ドデシル基のようなアルキル基、フェニル基のようなアリール基、β−フェニルエチル基、β−フェニルプロピル基のようなアラルキル基等の非置換の炭化水素基や、クロロメチル基、３，３，３−トリフルオロプロピル基等の置換炭化水素基が例示される。反応性オルガノポリシロキサンとともに用いられる硬化剤は、反応の種類（縮合反応か、それとも付加反応か）に応じて適切なものが用いられる。
【００２４】
反応性オルガノポリシロキサンが縮合反応によって架橋する縮合型のものである場合、該反応性オルガノポリシロキサンとしては、例えば、反応性基として、少なくとも一方の末端にシラノール基や水酸基を有するポリオルガノシロキサンが挙げられる。特に、反応性基としてシラノール基を有するオルガノポリシロキサンを用いることが、組成物１４の粘度の調整が容易な点から好ましい。
【００２５】
この反応性オルガノポリシロキサンとともに用いられる硬化剤としては、エチルシリケート、プロピルシリケート、メチルトリメトキシシラン、ビニルトリメトキシシラン、メチルトリエトキシシラン、ビニルトリエトキシシラン、メチルトリス（メトキシエトキシ）シラン、ビニルトリス（メトキシエトキシ）シラン、メチルトリプロペノキシシラン等のアルコキシシラン型；メチルトリアセトキシシラン、ビニルトリアセトキシシラン等のアセトキシ型；メチルトリ（アセトンオキシム）シラン、ビニルトリ（アセトンオキシム）シラン、メチルトリ（メチルエチルケトキシム）シラン、ビニルトリ（メチルエチルケトキシム）シラン等、及びその部分加水分解物が例示される。また、ヘキサメチル−ビス（ジエチルアミノキシ）シクロテトラシロキサン、テトラメチルジブチル−ビス（ジエチルアミノキシ）シクロテトラシロキサン、ヘプタメチル（ジエチルアミノキシ）シクロテトラシロキサン、ペンタメチル−トリス（ジエチルアミノキシ）シクロテトラシロキサン、ヘキサメチル−ビス（メチルエチルアミノキシ）シクロテトラシロキサン、テトラメチル−ビス（ジエチルアミノキシ）−モノ（メチルエチルアミノキシ）シクロテトラシロキサンのような環状シロキサン等も例示される。これらの硬化剤のうち、アルコキシシランを用いることが、組成物１４の粘度の調整が容易な点から好ましい。
【００２６】
前記の硬化剤は、硬化用触媒と併用することが好ましい。硬化用触媒としては、鉄オクトエート、コバルトオクトエート、マンガンオクトエート、スズナフテネート、スズカプリレート、スズオレエートのようなカルボン酸金属塩；ジメチルスズジオレエート、ジメチルスズジラウレート、ジブチルスズジアセテート、ジブチルスズジオクトエート、ジブチルスズジラウレート、ジブチルスズジオレエート、ジフェニルスズジアセテート、酸化ジブチルスズ、ジブチルスズジメトキシド、ジブチルビス（トリエトキシシロキシ）スズ、ジオクチルスズジラウレートのような有機スズ化合物が用いられる。
【００２７】
反応性オルガノポリシロキサンが付加反応によって架橋する付加型のものである場合、該反応性オルガノポリシロキサンとしては、例えば１分子中のケイ素原子に結合した有機基のうち、少なくとも２個がビニル、プロペニル、ブテニル又はヘキセニルなどのアルケニル基であるオルガノポリシロキサンが挙げられる。この反応性オルガノポリシロキサンとともに用いられる硬化剤としては、例えばケイ素原子に結合した水素原子が１分子中に少なくとも平均２個を超える数を有するオルガノポリシロキサンが挙げられる。この硬化剤は、硬化用触媒と併用することが好ましい。硬化用触媒としては、塩化白金酸、白金オレフィン錯体、白金ビニルシロキサン錯体、白金黒、白金トリフェニルホスフィン錯体等の白金系触媒が挙げられる。
【００２８】
反応性オルガノポリシロキサンが縮合型であるか付加型であるかを問わず、該反応性オルガノポリシロキサンは、２５℃における粘度が、５００ｍＰａ・ｓ以上であることが好ましく、６００ｍＰａ・ｓ以上であることが更に好ましく、６５０ｍＰａ・ｓ以上であることが一層好ましい。また反応性オルガノポリシロキサンは、２５℃における粘度が３０００ｍＰａ・ｓ以下であることが好ましく、２０００ｍＰａ・ｓ以下であることが更に好ましく、８００ｍＰａ・ｓ以下であることが一層好ましい。特に、反応性オルガノポリシロキサンは、２５℃における粘度が、５００ｍＰａ・ｓ以上３０００ｍＰａ・ｓ以下であることが好ましく、６００ｍＰａ・ｓ以上２０００ｍＰａ・ｓ以下であることが更に好ましく、６５０ｍＰａ・ｓ以上１５００ｍＰａ・ｓ以下であることが一層好ましい。この範囲の粘度を有する反応性オルガノポリシロキサンを用いることで、組成物１４の粘度の調整が一層容易となる。
【００２９】
反応性オルガノポリシロキサンが縮合型であるか付加型であるかを問わず、該反応性オルガノポリシロキサンと硬化剤との質量比（硬化剤／反応性オルガノポリシロキサン）は、１／１００以上であることが好ましく、２／１００以上であることが更に好ましく、４／１００以上であることが一層好ましい。また硬化剤／反応性オルガノポリシロキサンの質量比は、２０／１００以下であることが好ましく、１５／１００以下であることがより好ましく、１０／１００以下であることが更に好ましく、７／１００以下であることが一層好ましい。特に、硬化剤／反応性オルガノポリシロキサンの質量比は、１／１００以上２０／１００以下であることが好ましく、２／１００以上１５／１００以下であることが更に好ましく４／１００以上１０／１００以下であることが一層好ましい。この範囲で反応性オルガノポリシロキサンと硬化剤とを用いることで、反応性オルガノポリシロキサンを十分に硬化させることができるとともに、組成物１４の粘度の調整が一層容易となる。
【００３０】
組成物１４は、反応性オルガノポリシロキサン及び硬化剤に加え、補強性充填剤、耐熱性向上剤、難燃剤及び発泡剤等の各種添加剤を付加的に配合してもよい。このような添加剤としては、例えば煙霧質シリカ、沈澱法シリカ及び珪藻土等の補強性充填剤、酸化アルミニウム、マイカ、クレイ、炭酸亜鉛、ガラスビーズ、ポリジメチルシロキサン、並びにアルケニル基含有ポリシロキサン等が例示される。
【００３１】
図２（ｂ）に示す基台１０の上面１３に組成物１４を供給して曲面体（図示せず）を形成する場合には、組成物１４を上面１３上にのみ供給して、曲面体を上面１３上にのみ形成することが、後工程においてレンズ１の剥離を容易に行える点から好ましい。特に、上面１３の全域を満たすように組成物１４を供給し、上面１３の形状と一致した平面部を有する曲面体を形成することが、一定形状のレンズ１を再現性よく製造できる点から好ましい。同様の観点から、曲面体の最大厚みが好ましくは０．２ｍｍ以上５ｍｍ以下となるように、更に好ましくは０．５ｍｍ以上３ｍｍ以下となるように、一層好ましくは０．７ｍｍ以上２ｍｍ以下となるように、組成物１４を供給することも有利である。
【００３２】
このようにして曲面体が得られたら、これを硬化させて図２（ｃ）に示す、硬化オルガノポリシロキサン組成物からなるレンズ１を得る。硬化の条件は、原料として使用する組成物１４の種類に応じて決定すればよいが、一般に、硬化させる時間を０．１時間以上、特に１時間以上、とりわけ１０時間以上に設定することで満足すべき結果が得られるので好ましい。同様の観点から、硬化時間は４８時間以下、特に３６時間以下、とりわけ２４時間以下に設定することが好ましい。
【００３３】
曲面体を硬化させる温度は、原料として使用する組成物１４の種類に応じて決定すればよいが、一般に、２０℃以上、特に２１℃以上、とりわけ２２℃以上に設定することで満足すべき結果が得られるので好ましい。同様の観点から、硬化温度は１８０℃以下、特に１００℃以下、とりわけ８０℃以下に設定することが好ましい。
【００３４】
曲面体を硬化させてレンズ１が得られたら、図２（ｄ）に示すとおりレンズ１を基台１０の上面１３から剥離して除去する。先に述べたとおり上面１３は、硬化オルガノポリシロキサン組成物に対して易剥離性を有する素材から構成されているので、レンズ１は損傷を受けることなく上面１３から容易に剥離する。
【００３５】
このようにして得られたレンズ１は、原料である組成物１４の粘度が特定の範囲に調整されていることに起因して、気泡の噛み込み等が生じることが効果的に防止されており品質が高いものである。また表面に汚れが付着しづらいものである。このレンズ１は、図３に示すとおり、例えばカメラ部１６を備えた携帯端末機器１７の該カメラ部１６に装着する目的で好適に用いられる。レンズ１は、硬化オルガノポリシロキサン組成物からなるシリコーン樹脂から主として構成されているので粘着性を有し、それによって接着剤を用いなくてもカメラ部１６を構成するガラスやプラスチックなどの硬質面に容易に接着可能である。したがって、携帯端末機器１７が例えばカバーで覆われていたとしても、何らの困難性も伴わずにカメラ部１６にレンズ１を装着させることができる。このこととは対照的に、従来知られているこの種のレンズは、クリップ等の把持手段を用いてレンズを携帯端末機器に取り付けていたので、携帯端末機器がカバーで覆われている場合にはレンズを取り付けることが困難であるか、又は不可能であった。
【００３６】
図３に示す態様、すなわちレンズが装着された携帯端末機器１７は、人体の表面が撮影可能になっている。同図に示す態様でレンズ１を使用する場合には、カメラ部１６を備えた携帯端末機器１７の該カメラ部１６に、硬化オルガノポリシロキサン組成物からなるレンズ１を、該硬化オルガノポリシロキサン組成物の粘着性を利用して装着し、レンズ１が装着された携帯端末機器１７によって人体の表面を撮影することができる。人体の表面としては、例えば皮膚及び毛髪が挙げられる。特に、カメラ部１６にレンズ１が装着されているので、皮膚や毛髪を接写することが容易であり、それによって詳細な拡大像を取得することができる。そして、撮影された像１８を、携帯端末機器１７にインストールされている各種のアプリケーションによって処理することで、該像に基づく様々な情報を得ることができる。このアプリケーションは、人体の表面をその状態に応じて分類可能なものや、人体の表面に施す剤の効果が評価可能なものや、人体の表面に施すべき剤が選定可能なものであり得る。例えば、撮影された像１８に基づき、アプリケーションにより、人体の表面をその状態に応じて分類することができる。分類の方法は、時間経過、周囲環境の変化、薬剤処理等の前の像を基準とした変化を相対的に分類することができるか、又は、基準となる像に対して絶対的に分類することができる。分類する際に用いる状態の要素としては、例えば色度、色濃度、明度、色相、パターン若しくは色の推移又はそれらの組み合わせが挙げられる。
【００３７】
人体の表面をその状態に応じて分類することによって、美容又は治療の目的で、人体の表面に施す剤の種類を選定することができる。詳細には、撮影された像１８に基づき、人体の表面の状態をアプリケーションによって解析・分類し、該状態に適した化粧料又は薬剤の種類を選定することができる。更に、経時的に撮影された像１８に基づき、人体の表面の状態の変化をアプリケーションによって解析し、該状態の変化に適した化粧料又は薬剤の種類を選定することができる。
【００３８】
人体の表面に施す剤の種類を選定することに代えて、美容又は治療の目的で、人体の表面に施す剤の効果を評価することもできる。詳細には、人体の表面に剤を施す前又は後に該表面を、レンズ１が装着された携帯端末機器１７によって撮影し、それによって得られた像１８に基づき、人体の表面の状態をアプリケーションによって解析し、その解析結果に基づき、該状態の肌に対する、該剤によって齎される各種の効果、例えば美容効果又は治療効果を評価することができる。更に、該評価結果を新たな剤の開発に役立てることもできる。剤の効果の評価結果は、携帯端末機器１７の表示部に表示することができる。この剤評価方法、及びこのように構成されたシステムによれば、携帯端末機器によって撮影できるので、剤の効果を極めて簡便に評価できる。
【００３９】
レンズ１が装着された携帯端末機器１７によって人体の表面を撮影し、撮影された像１８に基づき、人体の表面に施すべき剤を、携帯端末機器１７に備えられたアプリケーションによって選定することもできる。選定された剤は、携帯端末機器１７の表示部に表示することができる。このように構成されたシステムを構築することで、個人レベルで剤の選定を極めて簡便に行うことができる。
【００４０】
レンズ１が装着された携帯端末機器１７によって人体の表面を撮影する場合には、レンズ１のうちカメラ部１６より最も離れた位置から人体の表面までの距離を好ましくは１０ｃｍ以下、更に好ましくは７ｃｍ以下、一層好ましくは５ｃｍ以下に設定して撮影を行うことが、拡大された像を容易に撮影できる観点から好ましい。尤も、当該距離が過度に短い場合には撮影に支障を来すおそれがあることから、レンズ１のうちカメラ部１６より最も離れた位置から人体の表面までの距離を好ましくは０．５ｃｍ以上、更に好ましくは１ｃｍ以上、一層好ましくは２ｃｍ以上に設定して撮影を行う。
【００４１】
カメラ部１６を備えた携帯端末機器１７には一般に撮影対象部位を照らすための光源が備えられている。そのような光源は一般にカメラ部１６の中心から３ｃｍ以内の距離に備えられていることが多い。そのような光源を有する携帯端末機器１７を用い、カメラ部１６にレンズ１を装着して撮影を行う場合には、図５に示すとおり、光源を点灯させて光Ｌを撮影対象部位に照射することが好ましい。このような状態で撮影を行うことで、撮影した像１８の再現性が高まる。これとは対照的に、自然光を照らして撮影した場合には、光の強さ等が撮影場面によって異なることがあるので、撮影した像の再現性を高めることが容易でない。
【００４２】
上述のとおり、撮影した像１８は、携帯端末機器１７にインストールされている各種のアプリケーションによって処理することができる他、撮影によって得られた画像の電子データを、電気通信回線を介して接続された他の電子情報処理装置に送信し、該電子データを最終的に受信した電子情報処理装置において処理することもできる。この場合、電子情報処理装置においては、送信された電子データを、過去に蓄積された同一人又は他人に係る画像の電子データと比較し、その結果に基づき、人体の表面をその状態に応じて分類する処理、剤の種類を選定する処理又は剤を評価する処理を行うことができる。
【００４３】
以上、本発明をその好ましい実施形態に基づき説明したが、本発明は前記実施形態に制限されず、当業者の通常の知識の範囲内において適宜変更を加えてもよい。
【実施例】
【００４４】
以下、実施例により本発明を更に詳細に説明する。しかしながら本発明の範囲は、かかる実施例に制限されない。特に断らない限り、「％」は「質量％」を意味する。
【００４５】
〔実施例１〕
以下の表１に示す反応性オルガノポリシロキサンＡと硬化剤Ｂとを用い、両者を同表に示す質量比でフラスコに入れ、アンカー撹拌翼を用いて混合し組成物を得た。組成物の粘度は、Ｂ型粘度計を用いて、ＪＩＳ  Ｋ  ６２４９の回転粘度による方法によって２５℃において測定した。反応性オルガノポリシロキサンＡ及び硬化剤Ｂの詳細は表２に示すとおりである。表１に示す素材、形状及び直径を有する円板からなる基台を用い、この基台を水平な台座上に載置した状態下に、該基台の上面にこの組成物を滴下して曲面体を形成した。曲面体は基台の上面上のみに且つ上面の全域を満たすように形成した。硬質面を構成するポリプロピレンは、海老原ゴム商会から入手したものを用いた。組成物の滴下量は表１に示すとおりとした。この曲面体を表１に示す条件で硬化させてレンズを得た。曲面体の硬化は、同表に示すとおり、室温２５℃の部屋に２４時間放置することにより行った。得られたレンズの寸法は同表に示すとおりである。
【００４６】
〔実施例２〕
表１に示す反応性オルガノポリシロキサン組成物を用いた以外は実施例１と同様にしてレンズを製造した。
【００４７】
〔実施例３及び４〕
硬質面として表１に示す材質のものを用いた。ガラスは松浪硝子工業のスライドグラスＳ２１１２を用いた。ステンレスは鏡面仕上げのＳＵＳ３１６を用いた。曲面体を形成する際に、基台の上面に組成物を１０μＬ滴下し、３０分放置後、残りの組成物を滴下した。硬質面は、組成物の滴下面積よりも十分に広い面積を有するものを用いた。これら以外は実施例１と同様にしてレンズを製造した。
【００４８】
〔実施例５〕
曲面体を形成する際に、基台の上面に組成物を１０μＬ滴下し、３０分放置後、残りの組成物を滴下した。硬質面は、組成物の滴下面積よりも十分に広い面積を有するものを用いた。これら以外は実施例１と同様にしてレンズを製造した。
【００４９】
〔実施例６及び７〕
硬質面として表１に示す材質のものを用いた。ポリエチレン（ＰＥ）及びポリエチレンテレフタレート（ＰＥＴ）はいずれも海老原ゴム商会から入手したものを用いた。曲面体を形成する際に、基台の上面に組成物を１０μＬ滴下し、３０分放置後、残りの組成物を滴下した。硬質面は、組成物の滴下面積よりも十分に広い面積を有するものを用いた。これら以外は実施例１と同様にしてレンズを製造した。
【００５０】
〔比較例１〕
表１に示す反応性オルガノポリシロキサン組成物を用いた。この組成物を用いて曲面体を形成するのに先立ち、台座上にホットプレートを載置し、該ホットプレート上に基台を載置し、該基台の表面温度を１５０℃とした。その後、該基台上に該組成物を滴下して曲面体を形成した。曲面体の硬化は、表１に示すとおり、３０分間行った。これら以外は実施例１と同様にしてレンズを製造した。
【００５１】
〔比較例２及び３〕
表１に示す反応性オルガノポリシロキサン組成物を用いた以外は実施例１と同様にしてレンズを製造した。
【００５２】
〔評価〕
実施例及び比較例で得られたレンズについて、成形性、気泡噛み込み防止性、表面汚れの無さ、及び基台からの易剥離性を以下の方法で評価した。その結果を表１に示す。
【００５３】
〔成形性〕
前記の方法により実施例及び比較例毎にレンズを２０個作製した。作製したレンズをスマートフォンのカメラ部に装着し、該スマートフォンによって方眼紙（１ｍｍ目）を３ｃｍの距離から撮影した。撮影された画像の線の歪みを測定することにより、レンズが目的とする略半球状に形成されたかどうかを下記の基準により評価した。
Ａ：すべての画像で線に歪みが見られず、線はすべて直線又は一定の方向に曲がっている曲線である。
Ｂ：１個以上且つ１０個以下の画像で線に歪みが見られ、且つ歪みは合計で１５箇所以下である。
Ｃ：１０個以上且つ１９個以下の画像で線に歪が見られるか、又は、１個以上且つ１０個以下の画像で線に歪みが見られ、且つ歪みは合計で１６箇所以上である。
Ｄ：すべての画像で線に歪みが見られる。
【００５４】
〔気泡噛み込み防止性〕
前記の方法により実施例及び比較例毎にレンズを２０個作製し、ルーペによる目視観察によって気泡の数を測定し、気泡の噛み込みが防止できたかどうかを下記の基準により評価した。
Ａ：気泡が見られない
Ｂ：１個以上且つ１０個以下のレンズに気泡が見られる。
Ｃ：１１個以上且つ１９個以下のレンズに気泡が見られる。
Ｄ：すべてのレンズに気泡が見られる。
【００５５】
〔表面汚れの無さ〕
前記の〔成形性〕評価における各レンズを使用して撮影が終了した後、レンズ表面を人差し指で５０回摩擦し、〔成形性〕評価と同じ条件で再度撮影を行った。この操作を実施例及び比較例それぞれの２０個のレンズについて行った。摩擦による表面汚れによって画像が不鮮明になり、方眼紙（１ｍｍ目）の格子が認識できなくなった数を測定し、レンズの表面汚れの有無を下記の基準により評価した。
Ａ：すべての画像ですべての格子が認識できる。
Ｂ：１個以上且つ１０個以下の画像で摩擦の影響で認識できない格子がある。
Ｃ：１１個以上且つ１９個以下の画像で摩擦の影響で認識できない格子がある。
Ｄ：すべての画像で摩擦の影響で認識できない格子がある。
【００５６】
〔基台からの易剥離性〕
前記の方法により実施例及び比較例毎にレンズを２０個作製した。得られたレンズの端部を千枚通しの先端で押し、レンズが基台から剥離したときの千枚通しの貫入度を観察することにより、基台からの剥離性を下記の基準により評価した。
Ａ：レンズ剥離時の千枚通しの平均貫入距離が１ｍｍ未満。
Ｂ：レンズ剥離時の千枚通しの平均貫入距離が１ｍｍ以上且つ２ｍｍ未満。
Ｃ：レンズ剥離時の千枚通しの平均貫入距離が２ｍｍ以上且つ５ｍｍ未満。
Ｄ：レンズ剥離時の千枚通しの平均貫入距離が５ｍｍ以上。
【００５７】
【表１】
2019148720.tif 000003
【００５８】
【表２】
2019148720.tif 000004
【００５９】
表１に示す結果から明らかなとおり、各実施例によれば、成形性に優れ、気泡の噛み込みが効果的防止され、表面に汚れが付着しづらく、基台からの剥離性に優れたレンズが得られることが判る。これに対して比較例１及び２で得られたレンズは、原料として用いた組成物の粘度が高いことに起因して、気泡の噛み込みが発生し、また表面に汚れが付着しやすいものであることが判る。比較例３で得られたレンズは、原料として用いた組成物の粘度が比較例１及び２よりも一層高いことに起因して、気泡の噛み込みが発生しただけでなく、成形性が悪化してしまった。
【符号の説明】
【００６０】
１  レンズ
２  凸曲面部
３  平面部
１０  基台
１１  水平面
１２  台座
１３  上面
１４  硬化性オルガノポリシロキサン組成物
１５  滴下手段
１６  カメラ部
１７  携帯端末機器
【図１】
2019148720.tif 000005
【図２】
2019148720.tif 000006
【図３】
2019148720.tif 000007
【図４】
2019148720.tif 000008
【図５】
2019148720.tif 000009